(57)【要約】      （修正有）【課題】耐熱性を向上させることで熱収縮を減少させて安全性を向上させると共に、電池寿命を長期化し、安定的な電池運用を図ることが可能な二次電池用セパレータ及びその製造方法の提供。【解決手段】第１の表面と第１の表面に対向する第２の表面とを有し、上記第１の表面と上記第２の表面の間を連通させる複数のポアを含む多孔性ポリマーシートと、上記多孔性ポリマーシートの上記第１の表面又は第２の表面のうち少なくとも一つの表面及び上記ポアの内部表面に原子層蒸着法（ＡＬＤ）によって形成された耐熱性無機物層と、を含み、上記第１の表面又は第２の表面のうち、少なくとも一つの表面及び上記ポアの内部表面は上記耐熱性無機物層上に疎水性官能基を有する疎水性コーティングされた層である二次電池用セパレーター及びその製造方法。【選択図】図１
2017084779.tif 000002
【特許請求の範囲】
【請求項１】
第１の表面と前記第１の表面に対向する第２の表面とを有し、前記第１の表面と前記第２の表面の間を連通させる複数のポアを含む多孔性ポリマーシートと、前記多孔性ポリマーシートの前記第１の表面又は第２の表面のうち少なくとも一つの表面及び前記ポアの内部表面に原子層蒸着法（ＡＬＤ）によって形成された耐熱性無機物層と、を含み、
前記第１の表面又は第２の表面のうち少なくとも一つの表面及び前記ポアの内部表面は前記耐熱性無機物層上に疎水性官能基を有する疎水性コーティングされた疎水性層を有するが、前記疎水性層は前記耐熱性無機物層に比べて大きい接触角を有することを特徴とする、二次電池用セパレーター。
【請求項２】
前記疎水性官能基はフッ素及びシランからなるグループから選択される少なくとも一つであることを特徴とする、請求項１に記載の二次電池用セパレーター。
【請求項３】
前記疎水性コーティングされたセパレーターは含水率が３０００ｐｐｍ以下であることを特徴とする、請求項１に記載の二次電池用セパレーター。
【請求項４】
前記耐熱性無機物層は、アルミニウム、カルシウム、マグネシウム、シリコーン、チタン及びジルコニウムからなるグループから選択される少なくとも一つの金属元素の原子と、炭素、窒素、硫黄及び酸素からなるグループから選択される少なくとも一つの非金属元素の原子と、を含む分子を含むことを特徴とする、請求項１に記載の二次電池用セパレーター。
【請求項５】
前記耐熱性無機物層は１〜５０nmの厚さを有することを特徴とする、請求項１に記載の二次電池用セパレーター。
【請求項６】
前記ポアの内部表面に形成される耐熱性無機物層の厚さは前記多孔性ポリマーシートの第１の表面又は第２の表面に形成される耐熱性無機物層の厚さより薄いことを特徴とする、請求項１に記載の二次電池用セパレーター。
【請求項７】
前記耐熱性無機物層はポアの内部に部分的に形成されることを特徴とする、請求項１に記載の二次電池用セパレーター。
【請求項８】
第１の表面と前記第１の表面に対向する第２の表面とを有し、前記第１の表面と前記第２の表面の間を連通させる複数のポアを含む多孔性ポリマーシートに対して金属化合物及び非金属化合物を蒸気相で交互に供給して原子層蒸着法によって前記第１及び第２の表面並びに前記ポアの内部表面に耐熱性無機物層を形成する段階と、
前記耐熱性無機物層上に疎水性官能基を有する前駆体を供給して原子層蒸着法によって前記第１の表面又は第２の表面のうち、少なくとも一つの表面及び前記ポアの内部表面の耐熱性無機物層上に疎水性処理する段階と、を含むことを特徴とする、疎水性を有する二次電池セパレーターの製造方法。
【請求項９】
前記疎水性官能基はフッ素及びシランからなるグループから選択される少なくとも一つであることを特徴とする、請求項８に記載の疎水性を有する二次電池セパレーターの製造方法。
【請求項１０】
前記疎水性官能基を有する前駆体は、ハロゲン、アミン及びアルコキシ基から選択される少なくとも一つの脱離基を有する炭素数１〜２０のフッ化炭化水素と、
ｎ−オクタデシルシラン、トリデカフルオロ−１，１，２，２−テトラヒドロオクチルトリエトキシシラン又はヘキサメチルシラザンからなるグループから選択される少なくとも一つのシラン化合物と、
ＣＦＲ１＝ＣＲ２Ｒ３で表現されるフッ素含有工程ガスと、
（前記式において、Ｒ１、Ｒ２、及びＲ３は互いに独立してフッ素原子又は一価のフッ素を有する炭素数１〜１０の炭化水素であるか、又はＲ１、Ｒ２及びＲ３のうち少なくとも二つ以上は二価のフッ素を有する炭素数１〜１０の炭化水素であり、残りはフッ素原子又は一価のフッ素を有する炭素数１〜１０の炭化水素である。）からなるグループから選択される少なくとも一つであることを特徴とする、請求項８に記載の疎水性を有する二次電池セパレーターの製造方法。
【請求項１１】
前記疎水性官能基を取り入れる段階は原子層蒸着法によって行われることを特徴とする、請求項８に記載の疎水性を有する二次電池セパレーターの製造方法。
【請求項１２】
前記疎水性官能基を取り入れる原子層蒸着法は複数回行われることを特徴とする、請求項８に記載の疎水性を有する二次電池セパレーターの製造方法。
【請求項１３】
第１の表面と前記第１の表面に対向する第２の表面とを有し、前記第１の表面と前記第２の表面の間を連通させる複数のポアを含む多孔性ポリマーシートに対して金属化合物及び非金属化合物を蒸気相で交互に供給して原子層蒸着法によって前記第１の表面及び第２の表面並びに前記ポアの内部表面に耐熱性無機物層を形成する二次電池セパレーターを製造する段階と、
前記二次電池セパレーターにエネルギーを加えて前記第１の表面又は第２の表面のうち少なくとも一つの表面及び前記ポアの内部表面の耐熱性無機物層の表面に疎水性化合物の前駆体を供給し、吸着して反応ガスとの表面反応で薄膜を成長させて、前記第１の表面又は第２の表面のうち少なくとも一つの表面及び前記ポアの内部表面の耐熱性無機物層上に疎水性層を形成する段階と、を含むことを特徴とする、疎水性を有する二次電池セパレーターの製造方法。
【請求項１４】
前記耐熱性無機物層は、酸化アルミニウム、酸化ケイ素、酸化チタン及び酸化亜鉛からなる無機金属酸化物から選択される少なくとも一つであることを特徴とする、請求項８〜１３のいずれか１項に記載の疎水性を有する二次電池セパレーターの製造方法。
【請求項１５】
前記耐熱性無機物層は金属化合物蒸気を供給して蒸着した後にパージする段階、及び前記非金属化合物蒸気を供給して蒸着した後にパージする段階を繰り返して形成されることを特徴とする、請求項８〜１３のいずれか１項に記載の疎水性を有する二次電池セパレーターの製造方法。
【請求項１６】
前記多孔性ポリマーシートは金属化合物と反応可能な核を有することを特徴とする、請求項８〜１３のいずれか１項に記載の疎水性を有する二次電池セパレーターの製造方法。
【請求項１７】
前記金属化合物と反応可能な核はヒドロキシ基及びアミン基からなるグループから選択される少なくとも一つの官能基であることを特徴とする、請求項１６に記載の疎水性を有する二次電池セパレーターの製造方法。
【請求項１８】
前記金属化合物と反応可能な核はプラズマ処理又はコロナ処理によって生成されることを特徴とする、請求項１６に記載の疎水性を有する二次電池セパレーターの製造方法。
【請求項１９】
前記非金属化合物は、炭素、窒素、硫黄及び酸素からなるグループから選択される少なくとも一つを含む化合物で、金属化合物と反応可能な官能基を有する化合物であることを特徴とする、請求項８〜１３のいずれか１項に記載の疎水性を有する二次電池セパレーターの製造方法。
【発明の詳細な説明】
【技術分野】
【０００１】
本発明は、バッテリー用セパレーター及びその製造方法に関し、より具体的には、表面が疎水性処理されたバッテリー用セパレーター及びその製造方法に関するものである。
【背景技術】
【０００２】
一般のリチウムイオン二次電池は、リチウム複合酸化物を含む陽極と、リチウムイオンの吸蔵及び放出可能な材料を含む陰極と、陽極と陰極の間に介在するセパレーター及び非水電解液と、を備える。このようなリチウムイオン二次電池は上記陽極と陰極及びセパレーターを介在して積層された電極、又は上記積層後に巻かれて柱状の巻回電極として形成される。
【０００３】
上記セパレーターは、陽極と陰極の間を電気的に絶縁する役割、及び非水電解液を支持する役割を担う。このようなリチウムイオン二次電池のセパレーターとしては多孔性ポリオレフィンを使用することが一般的である。多孔性ポリオレフィンは優れた電気絶縁性及びイオン透過性を示すもので、上記リチウムイオン二次電池やコンデンサー等のセパレーターとして広く利用されている。
【０００４】
リチウムイオン二次電池は、高い出力密度及び容量密度を有する一方で、非水電解液として有機溶媒を利用しているため、短絡や過充電等の異常状態に伴う発熱によって非水電解液が分解し、最悪の場合には発火する場合がある。このような事態を防止するため、リチウムイオン二次電池はいくつかの安全機能を有するが、そのうちの一つとしてセパレーターのシャットダウン（ｓｈｕｔ  ｄｏｗｎ）機能が挙げられる。
【０００５】
上記セパレーターのシャットダウン機能とは、電池が異常発熱を起こしたとき、セパレーターのポアが樹脂材料の熱溶融等によって閉塞して非水電解液中のイオン伝導を抑制することで、電気化学反応の進行をストップさせる機能をいう。
【０００６】
一般にシャットダウン温度が低いほど安全性が高いと知られているが、ポリエチレンがセパレーターの成分として利用されている理由の一つには適当なシャットダウン温度を有するという点がある。このようなセパレーターとして、例えば、多孔質化及び強度の向上のために一軸延伸或いは二軸延伸した樹脂フィルムが利用されている。
【０００７】
しかし、シャットダウンされると、セパレーターのメンブレン自体にシュリンク（ｓｈｒｉｎｋ）がともに発生し、この際、陽極と陰極が接触して内部ショート等の二次的な問題を起こす場合がある。したがって、セパレーターの耐熱性を向上させることで熱収縮を減少させて安全性を向上させることが求められている。
【０００８】
このようなシュリンクによる内部ショート等の問題を防止するために、ポリオレフィン系有機セパレーター上に、又は電極（正極や負極）上に無機粒子等の非導電性粒子を含む層（多孔膜）を積層することが提案されており、また、多孔性ポリオレフィン系基材の表面及びポアの内部に原子層蒸着法（ａｔｏｍｉｃ  ｌａｙｅｒ  ｄｅｐｏｓｉｔｉｏｎ、ＡＬＤ）により酸化無機膜を蒸着したセパレーター（日本特許公開第２０１２−１８１９２１号）が公知されている。
【０００９】
しかし、ポリオレフィン等の多孔質基材上に多孔質層を形成する場合、湿式法によって形成され、また、セパレーターに含まれた無機物が親水性を有するため、セパレーターは気孔に多くの水分を保有しやすい。このような水分は電解液と反応を起こしてガスを発生させるか、又は水分が原因でリチウムイオンが消費されて電池全体のサイクル寿命を著しく低下させる等、電池に悪影響を及ぼす。
【００１０】
したがって、セパレーターには優れたサイクル特性を安定的に発現するために含水率を低く維持する必要があり、セパレーターの含水率を低く維持すべく、無機粒子に官能基を取り入れる技術（韓国特許公開第２０１４−０００３４２９号）、無機粒子に表面改質剤を取り入れる技術（韓国特許第１２２３０８１）、無機粒子の表面にカップルリング剤をコーティングする技術（韓国特許第１３５８７６１）、及びセパレーターの表面にＰＶｄＦを含む層を取り入れる技術（日本特許公開第２０１４−０２６９４６号）等が公知されている。
【発明の概要】
【発明が解決しようとする課題】
【００１１】
本発明の課題は、一具現例により、ポアの内部まで親水性無機酸化物を含むＡＬＤ方法によって製造されたセパレーターの含水率を改善させて電池寿命を長期化し、安定的な電池運用を図ることにある。
【課題を解決するための手段】
【００１２】
本発明の一見地によると、二次電池用セパレーターを提供し、上記セパレーターは、第１の表面と上記第１の表面に対向する第２の表面とを有し、上記第１の表面と上記第２の表面の間を連通させる複数のポアを含む多孔性ポリマーシートと、上記多孔性ポリマーシートの上記第１の表面又は第２の表面の少なくとも一つの表面及び上記ポアの内部表面に原子層蒸着法（ＡＬＤ）によって形成された耐熱性無機物層と、を含み、上記第１の表面又は第２の表面の少なくとも一つの表面及び上記ポアの内部表面は上記耐熱性無機物層上に疎水性官能基を有する疎水性コーティングされた疎水性層を有し、且つ上記疎水性層は上記耐熱性無機物層に比べて大きい接触角を有するものであってもよい。
【００１３】
上記疎水性官能基はフッ素及びシランからなるグループから選択される少なくとも一つであってもよい。
【００１４】
上記疎水性コーティング層が適用された分離膜は含水率３０００ｐｐｍ以下であることが好ましい。
【００１５】
上記耐熱性無機物層は、アルミニウム、カルシウム、マグネシウム、シリコーン、チタン、バナジウム、亜鉛、タンタル、ハフニウム及びジルコニウムからなるグループから選択される少なくとも一つの金属元素の原子と、炭素、窒素、硫黄及び酸素からなるグループから選択される少なくとも一つの非金属元素の原子と、を含む分子を含んでもよい。
【００１６】
一方、上記耐熱性無機物層は１〜５０ｎｍの厚さを有してもよい。
【００１７】
上記耐熱性無機物層はポアの内部に部分的に形成されることができ、また、ポアの内部表面に形成される耐熱性無機物層の厚さは上記多孔性ポリマーシートの第１の表面又は第２の表面に形成される耐熱性無機物層の厚さより薄くてもよい。
【００１８】
本発明の他の見地によると、疎水性表面を有する二次電池用セパレーターの製造方法を提供し、上記方法は、第１の表面と上記第１の表面に対向する第２の表面とを有し、上記第１の表面と上記第２の表面の間を連通させる複数のポアを含む多孔性ポリマーシートに対して金属化合物及び非金属化合物を蒸気相で交互に供給して原子層蒸着法によって上記第１の表面及び第２の表面並びに上記ポアの内部表面に耐熱性無機物層を形成する段階と、上記耐熱性無機物層上に疎水性官能基を有する前駆体を供給して原子層蒸着法によって上記第１の表面又は第２の表面のうち少なくとも一つの表面及び上記ポアの内部表面の耐熱性無機物層上に疎水性層を形成する段階と、を含む。
【００１９】
上記疎水性官能基は、フッ素及びシランからなるグループから選択される少なくとも一つであることができる。このような疎水性官能基を有する前駆体は、ハロゲン、アミン又はアルコキシ基の脱離基を有する炭素数１〜２０のフッ化炭化水素及びシランからなるグループから選択される少なくとも一つの化合物、例えば、ｎ−オクタデシルシラン、トリデカフルオロ−１，１，２，２−テトラヒドロオクチルトリエトキシシラン、ヘキサメチルシラザンを有することができる。また、ＣＦＲ１＝ＣＲ２Ｒ３で表され、上記式においてＲ１、Ｒ２及びＲ３は互いに独立してフッ素原子又は一価のフッ素を有する炭素数１〜１０の炭化水素であるか、又はＲ１、Ｒ２及びＲ３のうち少なくとも二つ以上は二価のフッ素を有する炭素数１〜１０の炭化水素であり、残りはフッ素原子又は一価のフッ素を有する炭素数１〜１０の炭化水素であるフッ素含有工程ガスであってもよい。
【００２０】
一方、上記疎水性官能基を取り入れる段階は原子層蒸着法によって行われることが好ましく、複数回行って形成することができる。
【００２１】
本発明のさらに別の見地によると、第１の表面と上記第１の表面に対向する第２の表面とを有し、上記第１の表面と上記第２の表面の間を連通させる複数のポアを含む多孔性ポリマーシートに対して金属化合物及び非金属化合物を蒸気相で交互に供給して原子層蒸着法によって上記第１の表面及び第２の表面並びに上記ポアの内部表面に耐熱性無機物層を形成する二次電池セパレーターを製造する製造段階と、上記二次電池セパレーターにエネルギーを加えて、上記第１の表面又は第２の表面のうち少なくとも一つの表面及び上記ポアの内部表面の耐熱性無機物層の表面に疎水性化合物の前駆体を供給し、吸着して反応ガスとの表面反応で薄膜を成長させて、上記第１の表面又は第２の表面のうち少なくとも一つの表面及び上記ポアの内部表面の耐熱性無機物層上に疎水性層を形成する段階と、を含む疎水性表面を有する二次電池用セパレーターの製造方法を提供する。
【００２２】
一方、本発明で提供される疎水性表面を有する二次電池用セパレーターの製造方法において、上記耐熱性無機物層は、酸化アルミニウム、酸化ケイ素、酸化チタン及び酸化亜鉛等の無機金属酸化物から選択される少なくとも一つで形成されることができる。
【００２３】
上記耐熱性無機物層は、金属化合物蒸気を供給して蒸着した後にパージする段階、及び上記非金属化合物蒸気を供給して蒸着した後にパージする段階を繰り返すことで形成される。
【００２４】
上記多孔性ポリマーシートは金属化合物と反応可能な核を有することができ、上記金属化合物と反応可能な核はヒドロキシ基及びアミン基からなるグループから選択される少なくとも一つの官能基であってもよい。ここで、上記金属化合物と反応可能な核はプラズマ処理又はコロナ処理によって生成されることができる。
【００２５】
また、上記非金属化合物は、炭素、窒素、硫黄及び酸素からなるグループから選択される少なくとも一つを含む化合物であり、金属化合物と反応可能な官能基を有する化合物であってもよい。
【発明の効果】
【００２６】
ＡＬＤによって多孔性シートのポアの内部にまで酸化無機膜が形成される場合は含湿量が高いが、本発明によると、多孔性シートの表面はいうまでもなくポアの内部に形成された酸化無機膜の表面に疎水性処理を行うことにより、ＡＬＤによって製造された分離膜の含水率を顕著に改善させることができる。
【００２７】
上述した効果は、本発明の一具現例によるものであり、記載されていない様々な効果が本発明の各具現例から得られることを本発明の属する技術分野の通常の技術者であれば理解することができる。
【図面の簡単な説明】
【００２８】
【図１】本発明による多孔性基材の表面に耐熱性無機物層が形成され、上記耐熱性無機物層に疎水化処理されて疎水性層が形成されたセパレーターの断面を概念的に示した図面である。
【図２】実施例１、実施例２及び比較例１の接触角測定イメージを示す図面である。
【図３】実施例１、実施例２及び比較例１の接触角測定イメージを示す図面である。
【図４】実施例１、実施例２及び比較例１の接触角測定イメージを示す図面である。
【発明を実施するための形態】
【００２９】
本発明は、ＡＬＤ（ａｔｏｍｉｃ  ｌａｙｅｒ  ｄｅｐｏｓｉｔｉｏｎ）法によって多孔質のシート表面に耐熱性コーティング層を形成して二次電池のセパレーター（ｓｅｐａｒａｔｏｒ、分離膜）を製造するにあたって、ＡＬＤ工程を利用してセパレーターの表面を疎水化することができ、これによってセパレーターの含水率を顕著に改善することができることを確認し、本発明を完成した。
【００３０】
本発明の一具現例によるセパレーターは多孔性シートの表面に原子層蒸着法によって形成された耐熱性無機物層を含む。
【００３１】
本発明のセパレーターは、陽極と陰極を隔離して陽極が接触するため電流が短絡することを防止し、イオンを通過させる機能をするもので、上記セパレーターとしては強度が優れた物質で形成された多孔性基材を使用する。上記基材は、第１の表面と上記第１の表面に対向する第２の表面とを有し、上記第１の表面と上記第２の表面間を連通させる複数のポアを含む多孔性ポリマーシートであれば本発明で適切に使用することができる。
【００３２】
より好ましくは、上記基材は、典型的にはイオン透過度が大きく、所定の機械的強度を有する絶縁性の樹脂材料を使用することができる。このような樹脂材料としては、例えば、ポリプロピレン（ＰＰ）又はポリエチレン（ＰＥ）等のポリオレフィン系の合成樹脂、アクリル樹脂、スチレン樹脂、ポリエステル樹脂又はポリアミド系樹脂等を利用することができる。このうち、ポリオレフィン多孔質シートは優れた電気絶縁性、イオン透過性を示すため、上記二次電池等のセパレーターとして広く利用されている。
【００３３】
上記ポリオレフィン多孔質シートとしては、特に限定するものではないが、例えば、高密度ポリエチレン、低密度ポリエチレン、線形低密度ポリエチレン、高分子量ポリエチレン等のポリエチレン、ポリプロピレン、ポリプロピレンテレフタルレート、ポリエチレンテレフタルレート、ポリブチレンテレフタレート、ポリエステル、ポリアセタール、ポリアミド、ポリカーボネート、ポリイミド、ポリアミドイミド、ポリエーテルイミド、ポリエーテルエーテルケトン、ポリエーテルサルフォン、ポリフェニレンオキシド、ポリフェニレンサルファイド及びポリエチレンナフタレート等を挙げることができる。
【００３４】
二次電池は、高い出力密度、容量密度を有する一方で、非水電解液として有機溶媒を利用しているため、短絡や過充電等の異常発熱状態に伴う発熱によって非水電解液が分解し、最悪の場合には発火に至る場合もある。
【００３５】
このような現象を防止するため、電池が異常発熱を起こしたときにセパレーターのポアが樹脂材料の融点近くで熱溶融することでポアを防いで電流を遮断するシャットダウン機能が求められる。一般にシャットダウン温度が低いほど安全性が高いが、上記のようなポリオレフィン樹脂は適当なシャットダウン温度を有するもので、二次電池のセパレーターとして適切に使用することができる。また、ポリオレフィン系の多孔質シートを使用することが、陽極と陰極の分離性に優れ、内部短絡や開放回路電圧の低下をより一層減少させることができる。
【００３６】
上記のようなポリオレフィン系樹脂材は、シャットダウン機能の面では好ましいが、シャットダウンされた場合には、セパレーターがシュリンク（ｓｈｒｉｎｋ）して陽極と陰極が接触するため内部ショート等の二次的な問題を起こす場合がある。したがって、ポリオレフィン樹脂系のセパレーターには、耐熱性を向上させることで熱収縮を減少させ、安全性を向上させることが求められている。
【００３７】
よって、本発明のセパレーターはポリオレフィン系樹脂からなる基材の耐熱性を向上させてセパレーターのシュリンクを抑制するため、一具現例として、基材の表面（一面又は両面）及びポアの内部表面に耐熱性無機物層を含む。
【００３８】
上記耐熱性無機物層は、基材を構成する材料より耐熱性を有する材質で形成されることが好ましい。このような耐熱性無機物層は、アルミニウム、カルシウム、マグネシウム、シリコーン、チタン及びジルコニウムからなるグループから選択される少なくとも一つの金属元素の原子と、炭素、窒素、硫黄及び酸素からなるグループから選択される少なくとも一つの非金属元素の原子と、を含む分子を含むことが好ましい。より具体的には、上記耐熱性無機物層は、酸化アルミニウム、酸化ケイ素、酸化チタン及び酸化亜鉛から選択される少なくとも一つのセラミックからなることができる。
【００３９】
上記耐熱性無機物層は、図１に示すように、基材の表面（片面又は両面）に形成されることはいうまでもなく、基材のポアの内部にも形成されることが好ましい。上記耐熱性無機物層が多孔性基材の表面に形成されることにより、異常高温環境下でも基材の表面に形成された耐熱性無機物層によってセパレーターのシュリンクを抑制することができるとともに、ポアの内部にも耐熱性無機物層が形成されることで基材の表面にのみ耐熱性無機物層が形成された場合に比べてセパレーターの耐熱性をより向上させることができる。また、ポアの内部表面に非水電解質との濡れ性のよい耐熱コーティング層が形成されることで、ポアに対する電解液の親和性をさらに向上させることができる点においても好ましい。
【００４０】
本発明の一具現例によると、上記ポアの内部に形成される耐熱性無機物層はポアの内部に部分的に形成することができる。このように耐熱性無機物層がポアの内部に部分的に形成されることにより、電池が異常発熱を起こしたとき、セパレーターの微多孔が樹脂材料の融点近くで熱溶融することでポアを防いで電流を遮断するシャットダウン機能を効果的に発現することができ、セパレーターの表面及びポアの内部に形成された耐熱性無機物層がネットワーク構造で連結されてセパレーターのシュリンクを抑制することができる。
【００４１】
上記基材の耐熱性無機物層は原子層蒸着法（Ａｔｏｍｉｃ  Ｌａｙｅｒ  Ｄｅｐｏｓｉｔｉｏｎ．ＡＬＤ）によって形成されることができる。原子層蒸着法によって耐熱性無機物層を形成することで基材の表面にはいうまでもなく、ポアの内部にも耐熱性無機物層を形成することができる。
【００４２】
多孔性基材の表面に耐熱性無機物層を形成する方法は、特に限定されず、通常のＡＬＤ法を適用することができる。具体的には、第１の表面と上記第１の表面に対向する第２の表面とを有し、上記第１の表面と上記第２の表面の間を連通させる複数のポアを含む多孔性ポリマーシートに対して上記第１の表面及び第２の表面並びに上記ポアの内部表面に金属化合物蒸気を供給して、これによって基材と金属化合物の反応によって基材の表面に金属化合物が形成される。
【００４３】
ここで、上記金属化合物との反応のために、基材の表面に予め金属化合物が反応することができる官能基を核として形成することができる。上記核として提供される官能基は、特に限定されないが、ヒドロキシ基及びアミン基等を挙げることができる。このような官能基は基材の表面をプラズマ処理、コロナ処理及びＵＶの照射等の方法によって形成することができる。例えば、ポリオレフィン多孔性基材に過酸化水素や水素プラズマを処理して基材の表面及びポアの表面にヒドロキシ基を形成することができる。
【００４４】
上記のような官能基が形成された基材に対して金属を含む前駆体として金属化合物を供給する。上記金属前駆体としての金属化合物は、耐熱性を提供することができる金属であれば特に限定されないが、例えば、アルミニウム、カルシウム、マグネシウム、シリコーン、チタン及びジルコニウムからなるグループから選択される少なくとも一つの金属を含む金属化合物を挙げることができる。具体的には、ＡｌＣｌ３、ＴＭＡ（Ｔｒｉ−ｍｅｔｈｙｌ−Ａｌｕｍｉｎｕｍ）、Ａｌ（ＣＨ３）２Ｃｌ、Ａｌ（Ｃ２Ｈ５）３、Ａｌ（ＯＣ２Ｈ５）３、Ａｌ（Ｎ（Ｃ２Ｈ５）２）３、Ａｌ（Ｎ（ＣＨ３）２）３、ＳｉＣｌ４、ＳｉＣｌ２Ｈ２、Ｓｉ２Ｃｌ６、Ｓｉ（Ｃ２Ｈ５）Ｈ２、Ｓｉ２Ｈ６、ＴｉＦ４、ＴｉＣｌ４、ＴｉＩ４、Ｔｉ（ＯＣＨ３）４、Ｔｉ（ＯＣ２Ｈ５）４、Ｔｉ（Ｎ（ＣＨ３）２）４、Ｔｉ（Ｎ（Ｃ２Ｈ５）２）４、Ｔｉ（Ｎ（ＣＨ３）（Ｃ２Ｈ５））４、ＶＯＣｌ３、Ｚｎ、ＺｎＣｌ２、Ｚｎ（ＣＨ３）２、Ｚｎ（Ｃ２Ｈ５）２、ＺｎＩ２、ＺｒＣｌ４、ＺｒＩ４、Ｚｒ（Ｎ（ＣＨ３）２）４、Ｚｒ（Ｎ（Ｃ２Ｈ５）２）４、Ｚｒ（Ｎ（ＣＨ３）（Ｃ２Ｈ５））４、ＨｆＣｌ４、ＨｆＩ４、Ｈｆ（ＮＯ３）４、Ｈｆ（Ｎ（ＣＨ３）（Ｃ２Ｈ５））４、Ｈｆ（Ｎ（ＣＨ３）２）４、Ｈｆ（Ｎ（Ｃ２Ｈ５）２）４、ＴａＣｌ５、ＴａＦ５、ＴａＩ５、Ｔａ（Ｏ（Ｃ２Ｈ５））５、Ｔａ（Ｎ（ＣＨ３）２）５、Ｔａ（Ｎ（Ｃ２Ｈ５）２）５、ＴａＢｒ５からなるグループで選択されたものであり得るが、これに限定されるものではない。
【００４５】
具体的に、ヒドロキシ基が形成された基材にトリメチルアルミニウムを供給することで相互に反応して基材及びポアの表面に存在する酸素にジメチルアルミニウムが結合し、副産物としてメタンが生成される。
【００４６】
続いて、上記金属化合物の付着のために供給された金属化合物蒸気と官能基との反応によって生成された副産物及び未反応蒸気を除去した後、非金属化合物を基材に蒸気相で供給する。このような蒸気は上記基材上の金属化合物と反応して耐熱性無機物層を形成する。
【００４７】
この際、供給される非金属化合物は、上記金属と結合して耐熱性無機物層を形成することができるものであれば特に限定されず、炭素、窒素、硫黄及び酸素からなるグループから選択される少なくとも一つの元素を含む化合物を使用することができる。このような上記非金属化合物としては、例えば、水、酸素、オゾン、過酸化水素、アルコール、ＮＯ２、Ｎ２Ｏ、ＮＨ３、Ｎ２、Ｎ２Ｈ４、Ｃ２Ｈ４、ＨＣＯＯＨ、ＣＨ３ＣＯＯＨ、Ｈ２Ｓ、（Ｃ２Ｈ５）２Ｓ２、Ｎ２Ｏプラズマ、水素プラズマ、酸素プラズマ、ＣＯ２プラズマ、ＮＨ３プラズマ等を挙げることができ、上記基材の表面に形成された官能基と同一の官能基を形成することができるものを使用することがより好ましい。
【００４８】
具体的に、上記非金属化合物としては水蒸気を使用することができ、基材の表面に酸素によって結合したジメチルアルミニウムは、供給された水蒸気が基材の表面のジメチルアルミニウム基と反応してアルミニウムオキシドを形成し、副産物としてメタンを形成する。
【００４９】
このようなＡＬＤ工程により、アルミナの単分子層が基材の表面及びポアの内部表面に形成される。これによって形成された単分子層はÅ単位の厚さを有するため、上記のようなＡＬＤ工程を複数回繰り返すことで所定厚さの耐熱性無機物層を形成することができる。
【００５０】
このようなＡＬＤ法によって形成された耐熱性無機物層は、特に限定されないが、１０〜５０ｎｍの厚さを有することが好ましい。上記耐熱性無機物層は上記ポアの内部表面の厚さが上記多孔性ポリマーシートの第１の表面又は第２の表面に形成される厚さより薄くてもよい。
【００５１】
基材の表面に形成されて耐熱性を提供する無機物は水分との親和力があり、特にＡＬＤによって耐熱性無機物層を形成する場合にはポアの内部にまで無機物層が形成されるため、セパレーターに水分を有するようにすることができる。このような水分は電池反応中に電解液と反応を起こしてガスを発生させるか、又は水分が原因でイオンが消費されて電池全体のサイクル寿命が顕著に低下する等、電池に悪影響を及ぼす。そのため、セパレーターには水分を含ませないことが好ましい。
【００５２】
したがって、本発明は一具現例として、図１に示すように、上記耐熱性無機物層は疎水性官能基を取り入れて疎水性処理されることが好ましい。このような疎水性官能基は、基材の表面にはいうまでもなく、ポアの内部にまで取り入れることが好ましい。
【００５３】
本発明において「疎水性」とは、ＡＬＤによって多孔性ポリマーシートの表面に形成された耐熱性無機物層に比べて相対的に疎水性を有すること、すなわち、耐熱性無機物層に比べて大きな接触角を有することを意味する。より好ましくは上記疎水性処理によって形成された疎水性層は４５度以上の接触角を有することであり、さらに好ましくは６０度以上１３０度以下の接触角を有することである。
【００５４】
このようにポアの内部にまで疎水性基を取り入れるために、本発明は、一具現例として、上記ＡＬＤ法による耐熱性無機物層上に疎水性基を有する前駆体化合物を蒸気相で取り入れてＡＬＤ法によって疎水性基を形成させることで疎水化処理する方法を提供する。
【００５５】
これは耐熱性無機物層を形成するために適用したＡＬＤ工程をそのまま利用してＡＬＤの連続工程によって疎水化処理するもので、別途の処理を必要とせず、ポアの内部にまで疎水性基を取り入れることができ、含水率を顕著に低くすることができる。また、これによって形成される疎水性層は、Å単位の薄い厚さを有する疎水化のための膜を形成することができる。
【００５６】
上記疎水化処理のために取り入れる前駆体化合物は、疎水性官能基を有し、フッ素及びシランからなるグループから選択される少なくとも一つであり得る。このような疎水性官能基を有する前駆体としては、ハロゲン、アミン又はアルコキシ基のような脱離基を含み、フッ化炭化水素及びシランからなるグループから選択される疎水性官能基を有する化合物のうち少なくとも一つを含む前駆体であり得る。
【００５７】
例えば、これに限定されるものではないが、このような前駆体としては、ｎ−オクタデシルシラン、トリデカフルオロ−１，１，２，２−テトラヒドロキシオクチルトリエトキシシラン、ヘキサメチルシラザン、化学式１のようなアルキルシラン、
【化１】
2017084779.tif 000003
式２〜８のようなアルコキシドシラン、
【化２】
2017084779.tif 000004
式９及び１０のようなハライドシラン、
【化３】
2017084779.tif 000005
式１１〜１４のようなシラザン、
【化４】
2017084779.tif 000006
式１５のようなシロキサン等を挙げることができる。
【化５】
2017084779.tif 000007
【００５８】
また、他の疎水性官能基を有する前駆体としてフッ素を含む工程ガスを使用することができ、これに限定されるものではないが、例えば、ＣＦＲ１＝ＣＲ２Ｒ３（Ｒ１、Ｒ２及びＲ３は、互いに独立してフッ素原子又は一価のフッ素を有する有機基であるか、又はＲ１、Ｒ２及びＲ３のうち少なくとも二つは二価のフッ素を有する有機基であり、残り一つはフッ素原子又は一価のフッ素を有する有機基であることができる。）で示される工程ガスであることができる。
【００５９】
このような前駆体化合物を使用して疎水化処理を行うことで基材の表面及びポアの内部表面にｎ−オクタデシルシラン、トリデカフルオロ−１，１，２，２−テトラヒドロオクチルシラン、ヘキサメチルシラザン、トリメチルシラン、ＰＶＤＦ、テプロン等のようなフッ化炭化水素、及びシランからなるグループから選択される疎水性官能基を有する化合物のうち、少なくとも一つを含む疎水性表面を有する耐熱性無機物層が形成される。
【００６０】
このようなＡＬＤによる疎水化処理は疎水性を提供するのに適切な程度の厚さを有するように複数回行うことができる。
【００６１】
上記疎水性コーティング層を適用した分離膜は含水率３０００ｐｐｍ以下であることが好ましい。
【００６２】
以下、本発明を実施例を挙げてより具体的に説明する。以下の実施例は本発明の理解を助けるためのもので、これによって本発明が限定されるものではない。
【実施例】
【００６３】
［実施例１］
ポリオレフィン系微細多孔膜の製造のために、重量平均分子量が３．８×１０５である高密度ポリエチレンを使用し、希釈剤としてはジブチルフタレートと動粘度４０℃が１６０ｃＳｔであるパラフィンオイルを１：２で混合使用し、ポリエチレンと希釈剤の含量はそれぞれ３０重量％、７０重量％であった。
【００６４】
上記組成物をＴ−ダイが装着された二軸コンパウンダーを利用して２４０℃に圧出し、１８０℃に設定された区間を通過させて相分離を誘発し、キャスティングロールを利用してシートを製造した。延伸比はＭＤ、ＴＤが各７．５倍、延伸温度は１３１℃である逐次二軸延伸を通じて製造され、熱固定温度は１３０℃、熱固定幅は１−１．３−１．１に製造された。
【００６５】
製造された分離膜に対して物性を測定したところ、最終厚さ２５μｍ、気体透過度（Ｇｕｒｌｅｙ）１００ｓｅｃ、気孔率６０％及びポアサイズ２２ｎｍであり、１３０℃の収縮率が縦横方向にそれぞれ２５％、２８％であった。
【００６６】
上記多孔性高分子基材をｉｎ−ｌｉｎｅ酸素プラズマ設備を使用して１．９ｋＷ、基材とプラズマスリット距離３ｍｍ、プラズマスリットギャップ（ｓｌｉｔ  ｇａｐ）２ｍｍ、ラインスピード（ｌｉｎｅ  ｓｐｅｅｄ）１０ｍ／ｍｉｎの条件で処理した。
【００６７】
上記プラズマ処理された多孔性高分子基材を１００℃のチャンバ内に装着した後、トリメチルアルミニウム（Ａｌ（ＣＨ３）３）、アルゴン（Ａｒ）、水分（Ｈ２Ｏ）、アルゴン（Ａｒ）をそれぞれ１秒、５秒、３秒、１５秒の露出時間で多孔性高分子基材の表面に順次取り入れて、これを９２回繰り返してアルミニウム酸化物（Ａｌ２Ｏ３）膜を形成することで耐熱層を形成した。
【００６８】
上記アルミニウム酸化物工程が終了した直後、トリデカフルオロ−１，１，２，２−テトラヒドロオクチルトリエトキシシランを５分間取り入れて最終疎水性膜を形成した。
【００６９】
上記得られた分離膜の特性を評価し、その結果を表１に示した。
【００７０】
［実施例２］
上記実施例１で上記耐熱層が取り入れられた高分子基材を９２回のアルミニウム酸化物工程が終了した直後、トリデカフルオロ−１，１，２，２−テトラヒドロオクチルトリエトキシシランを２０分間取り入れて最終疎水性膜が形成された耐熱層の導入を終了したことを除いては実施例１と同一に実施して疎水性処理された耐熱性コーティング層を有する分離膜を製造した。
【００７１】
上記で得られた分離膜の特性を評価し、その結果を表１に示した。
【００７２】
［比較例１］
上記実施例１で上記耐熱層が取り入れられた高分子基材を９２回のアルミニウム酸化物工程が終了した直後、別途の疎水性物質導入工程を行わずに終了したことを除いては実施例１と同一に実施して耐熱性コーティング層を有する分離膜を製造した。
【００７３】
上記得られた分離膜の特性を評価し、その結果を表１に示した。
【００７４】
さらに、実施例１、２、及び比較例１の接触角測定イメージを図３〜図５に示した。
【表１】
2017084779.tif 000008
【００７５】
表１に示した物性は次のような方法で測定した。
【００７６】
（１）気体透過度（Ｇｕｒｌｅｙ  ｄｅｎｓｏｍｅｔｅｒ）
気体透過度は、１００ｍＬの一定の体積の気体が約１〜２ｐｓｉｇの一定した圧力で、１ｉｎ２の一定の面積を通過するのにかかる時間（単位：秒（ｓｅｃｏｎｄ））を示すもので、気孔測定器（Ｇｕｒｌｅｙ  ｄｅｎｓｏｍｅｔｅｒ：Ｔｏｙｏｓｅｉｋｉ社）から測定された。
【００７７】
（２）蒸着厚さ
ＡＬＤ成膜法による複合微細多孔膜上の無機金属化合物蒸着厚さの場合、同一の蒸着条件でＳｉのウェハ上に無機金属化合物を蒸着した後、リフレクトメーター（ｒｅｆｌｅｃｔｏｍｅｔｅｒ）により厚さを測定した値を代用した。
【００７８】
（３）収縮率
ガラス板の間にテフロン（登録商標）シート紙を入れて、測定しようとする複合微細多孔膜に７．５ｍｇ／ｍｍ２の力が加えられるようにし、２００℃のオーブンに１時間放置後、縦方向及び横方向の収縮を測定して最終面積収縮を％で計算した。
【００７９】
（４）Ｃｏｎｔａｃｔ  ａｎｇｌｅ
Ｋｒｕｓｓ社の接触角測定器ＤＳＡ１００を使用してＤＩ水（ＤＩ  ｗａｔｅｒ）３μｌを速度（ｒａｔｅ）６００μｌ／ｍｉｎでドージング（ｄｏｓｉｎｇ）して測定した。
【００８０】
（５）含水率
含水率測定のための試料は、６０℃、９０％ＲＨ恒湿チャンバで２４時間経過後に１００〜５００ｍｇの試料を秤量して準備した。
【００８１】
試料の水分決定方法は、Ｋａｒｌ  Ｆｉｓｃｈｅｒ水分定量法を利用しており、これは次のＫａｒｌ  Ｆｉｓｃｈｅｒ反応を基礎とする。
Ｈ２Ｏ＋Ｉ２＋［ＲＮＨ］ＳＯ３ＣＨ３＋２ＲＮ→［ＲＮＨ］ＳＯ４ＣＨ３＋２［ＲＮＨ］Ｉ
【００８２】
Ｍｅｔｒｏｈｍ  ８７０  ＫＦ  Ｔｉｔｒｉｎｏ  ｐｌｕｓ及び７５６  ＫＦ  Ｃｏｕｌｏｍｅｔｅｒを使用して、Ｆｌｕｋａ  ＨＹＤＲＡＮＡＬ（登録商標）−Ｗａｔｅｒ  Ｓｔａｎｄａｒｄ  ＫＦ−Ｏｖｅｎの標準物質としてｔｉｔｅｒを決定し、滴定液は、Ｆｌｕｋａ社  ＨＹＤＲＡＮＡＬ（登録商標）−Ｃｏｕｌｏｍａｔ  ＡＧ−Ｏｖｅｎで滴定して水分含量を測定して、下記の数式で水の含量を計算し、当該値をｐｐｍ単位に換算して可視化した。
【数１】
2017084779.tif 000009
【図１】
2017084779.tif 000010
【図２】
2017084779.tif 000011
【図３】
2017084779.tif 000012
【図４】
2017084779.tif 000013